(57)【要約】【課題】  工事中においては十分な止水性を保持し、工事終了後は容易に透水を回復させる山留壁の構築が可能な山留壁構築工法及びこの山留壁構築工法により構築された山留壁を提供する。【解決手段】  膨潤高吸水性ポリマーを添加しつつ掘削、混合を行い、又は、膨潤高吸水性ポリマーを添加せずに掘削を行った後、膨潤高吸水性ポリマーを添加しつつ混合し、掘削土と膨潤高吸水性ポリマーの混合土からなる山留壁を構築した後、その上部にソイルセメントによる止水性を有する山留壁を構築することを特徴とする。【選択図】図１
2013224572.tif 000002
【特許請求の範囲】
【請求項１】
膨潤高吸水性ポリマーを添加しつつ掘削、混合を行い、又は、膨潤高吸水性ポリマーを添加せずに掘削を行った後、膨潤高吸水性ポリマーを添加しつつ混合し、掘削土と膨潤高吸水性ポリマーの混合土からなる山留壁を構築した後、その上部にソイルセメントによる止水性を有する山留壁を構築することを特徴とする山留壁構築工法。
【請求項２】
膨潤高吸水性ポリマーを体積比率で掘削土の間隙の６０〜１４０％添加しつつ混合を行うことを特徴とする請求項１に記載の山留壁構築工法。
【請求項３】
膨潤高吸水性ポリマーが、デンプン系、セルロース系及び合成ポリマー系から選ばれる少なくとも１種であることを特徴とする請求項１又は２に記載の山留壁構築工法。
【請求項４】
掘削及び膨潤高吸水性ポリマーの添加、混合を、柱列式施工法又は等厚式施工法で行うことを特徴とする請求項１から３のいずれか一項に記載の山留壁構築工法。
【請求項５】
請求項１から４のいずれかに記載の山留壁構築工法において、山留壁の構築後に、地下水流を止めている山留壁の止水性を低下させるために、地下水流の上流側から地下水中に電解質を添加して山留壁の膨潤高吸水性ポリマーから水を放出させることにより、山留壁の透水を回復させ、山留壁中に地下水流を通過させることを特徴とする山留壁構築工法。
【請求項６】
電解質が、塩化カルシウム、クエン酸、水酸化ナトリウム及び塩化ナトリウムから選ばれる少なくとも１種であることを特徴とする請求項５に記載の山留壁構築工法。
【請求項７】
地下水流の上流側に電解質を射出するための配管を設置することを特徴とする請求項５又は６に記載の山留壁構築工法。
【請求項８】
請求項１から７に記載の山留壁構築工法により構築された山留壁であって、掘削土と膨潤高吸水性ポリマーの混合土からなる山留壁と、その上部に構築された、ソイルセメントによる強度と止水性を有する山留壁からなることを特徴とする山留壁。
【発明の詳細な説明】
【技術分野】
【０００１】
本発明は、山留壁構築工法及びこの山留壁構築工法により構築された山留壁に関するものである。
【背景技術】
【０００２】
地中に構造物を施工するには、その外周に沿って山留壁を構築し、その内部を掘削して空間部を作り、その空間部に構造物を施工する工法が一般的である。従来山留壁は、ソイルセメント地中連続壁工法や鉄筋コンクリート地中連続壁工法等により構築されているが、近年ではソイルセメント地中連続壁工法が一般的である。
【０００３】
ソイルセメント地中連続壁工法は、掘進機により地盤を掘削しつつ、掘進機の先端部よりセメントミルクを添加しながら、掘削土とセメントミルクの混合・撹拌を行い、掘削土とセメントミルクの混合土により溝壁の安定を保ち、かつ混合土の流動性を保つことにより排泥土の排出を容易にしている。
【０００４】
掘削終了後は、掘進機の先端部よりセメントミルクを添加し、混合土と混合・撹拌しつつ引上げ、混合土とセメントミルクの混合体の山留壁を構築する。
【０００５】
山留壁の強度と止水性は、固化材であるセメントミルクが土と凝結したソイルセメントによるものである。さらに、固結した混合体の曲げ強度を補強するためにソイルセメント壁の中に芯材を挿入し、芯材とソイルセメント壁が一体となって山留壁を構築している。
【０００６】
近年では、排泥土の削減のために、掘削時に気泡あるいは気泡とセメントミルクを添加しつつ掘削を行い、掘削機の引上げ時に消泡剤とセメントミルクを添加しつつ混合・撹拌を行って山留壁を構築する工法が主流になりつつある（例えば、特許文献１、２を参照）。
【０００７】
山留壁は、構造物の施工に際し、山留壁の内部を掘削するために、土圧に対抗するための所定の強度と、地下水が山留壁から侵入しないように所定の止水性を有している。しかし、掘削底面付近や底面以深の土質が透水性の良い砂質や砂礫で、かつ地下水位が高い地盤である場合には、掘削中に山留壁の内外の水圧差によりボイリングやパイピングと呼ばれる現象が発生し、掘削底面の破壊現象が発生することがある。そのため、山留壁の深さは土圧に対抗するために必要な深さよりも深くし、不透水層である粘土層まで施工する必要がある。
【０００８】
土圧に対抗するために必要な深さに加え、ボイリング等の現象を防止するために、粘土層まで施工した従来の山留壁の構築概念を図３に示す。図３において、構造物を施工するのに際し、山留壁で囲まれた内部を掘削するために土圧の安定に必要な深さ（施工深度Ａ）で山留壁の下端を留めると、山留壁の下端部が砂層や砂礫層のように透水性の大きい地層で、山留壁の内外の地下水の差圧（地下水位１−地下水位２）が大きいと、掘削底面にボイリング等の現象が発生し掘削作業ができない場合がある。
【０００９】
このような場合には、地下水圧の差を無くするために山留壁を粘土層（不透水層）まで施工し、地下水を遮断する必要がある。しかしながら、山留壁を粘土層（不透水層）まで施工すると、構造物の完成後においても山留壁により地下水流の遮断が継続し、そのために地下水の下流域において水位の低下（地下水位３）が継続し、往々にして地盤の沈下、構造物の沈下、井戸涸れや湧水の枯渇等が生じる場合があり、この場合には社会環境、自然環境に与える影響は大きい。特に、この構造物が地下鉄、共同溝あるいは地下の高速道路などの横長の構造物の場合はその影響がさらに大きくなる。
【００１０】
これらの問題を解決するために、工事終了後には山留壁の透水性を早急に回復させることが求められている。
【００１１】
しかしながら、一般的に使用されるソイルセメント地中連続壁や、鉄筋コンクリート地中連続壁による山留壁において透水性を回復させるためには、それらの山留壁を貫通するパイプ類を構造物の上部や下部に埋設するか、あるいは山留壁を破壊するしかないが、現実的には、このパイプ類の貫通や山留壁の破壊は困難であり、透水性の回復は困難であるのが現状である。
【先行技術文献】
【特許文献】
【００１２】
【特許文献１】特許４３４２５５８号公報
【特許文献２】特許４７０３５７５号公報
【発明の概要】
【発明が解決しようとする課題】
【００１３】
本発明は、上記のような背景から従来のソイルセメント地中連続壁工法による山留壁に起因する恒久的な地下水の遮断の問題点を解消し、工事中においては十分な止水性を保持し、工事終了後は容易に透水を回復させることを可能とする、山留壁構築工法及びこの山留壁構築工法により構築された山留壁を提供することを課題としている。
【課題を解決するための手段】
【００１４】
本発明は、上記の課題を解決するために、以下のことを特徴としている。
【００１５】
第１に、吸水し膨潤した高吸水性ポリマー（以下、膨潤高吸水性ポリマーと称す。）を添加しつつ掘削、混合を行い、又は、膨潤高吸水性ポリマーを添加せずに掘削を行った後、膨潤高吸水性ポリマーを添加しつつ混合し、掘削土と膨潤高吸水性ポリマーの混合土からなる山留壁を所定深度まで構築した後、その上部にソイルセメントによる強度と止水性を有する山留壁を構築することを特徴とする山留壁構築工法である。
【００１６】
第２に、上記第１の発明の山留壁構築工法において、膨潤高吸水性ポリマーを体積比率で掘削土の間隙の６０〜１４０％添加しつつ混合を行う。
【００１７】
第３に、上記第１又は第２の発明の山留壁構築工法において、膨潤高吸水性ポリマーが、デンプン系、セルロース系及び合成ポリマー系から選ばれる少なくとも１種である。
【００１８】
第４に、上記第１から第３の発明の山留壁構築工法において、掘削及び膨潤高吸水性ポリマーの添加、混合を、柱列式施工法又は等厚式施工法で行う。
【００１９】
第５に、上記第１から第４の発明の山留壁構築工法において、山留壁の構築後に、地下水流を止めている山留壁の止水性を低下させるために、地下水流の上流側から地下水中に電解質を添加して山留壁の膨潤高吸水性ポリマーから水を放出させることにより、山留壁の透水を回復させ、山留壁中に地下水流を通過させることを特徴とする。
【００２０】
第６に、上記第５の発明の山留壁構築工法において、電解質が、塩化カルシウム、クエン酸、水酸化ナトリウム及び塩化ナトリウムから選ばれる少なくとも１種である。
【００２１】
第７に、上記第５又は第６の発明の山留壁構築工法において、地下水流の上流側に電解質を射出するための配管を設置する。
【００２２】
第８に、上記第１から第７の発明の山留壁構築工法により構築された山留壁であって、掘削土と膨潤高吸水性ポリマーの混合土からなる山留壁と、その上部に構築された、ソイルセメントによる強度と止水性を有する山留壁からなることを特徴とする。
【発明の効果】
【００２３】
本発明の山留壁構築工法によれば、膨潤高吸水性ポリマーを添加しつつ掘削、混合を行い、掘削土と膨潤高吸水性ポリマーの混合土を一体として止水性と透水性を有する山留壁を構築した後、その上部に強度と止水性を有する山留壁を構築することにより、地下水の止水に伴い、工事終了後に透水性を回復させる必要が生じた時点で、山留壁の一部の透水性を回復させることにより、地下水の下流側の水位の低下に起因する地盤沈下、構築物の沈下、井戸水の枯渇等による社会的な影響や植生等の自然環境に加わる悪影響を低減させることができる。
【図面の簡単な説明】
【００２４】
【図１】本発明の通常山留壁と非硬化性山留壁の施工順序を示す概略図である。
【図２】電解質濃度と吸水量の関係を示したグラフである。
【図３】従来の山留壁による構造物の施工を示した概略図である。
【図４】本発明の等厚式施工法による通常山留壁と非硬化性山留壁の施工法を示す概略図である。
【図５】膨潤高吸水性ポリマーの添加量及び塩化カルシウム添加による透水係数の変化を示したグラフである。
【図６】間隙に対する膨潤ポリマーの添加率と流動性（ＴＦ値）の関係を示したグラフである。
【図７】間隙に対する膨潤ポリマーの添加率と一軸圧縮強度の関係を示したグラフである。
【発明を実施するための形態】
【００２５】
本発明の山留壁は、土圧等の外圧に対抗する強度と止水性を有する山留壁（以下、通常山留壁と略称する）と、その下部に止水性を有し、止水性を排除する必要が生じたときには、電解質の添加により容易に透水性を回復させることができる山留壁（以下、非硬化性山留壁と略称する）により構成されている。
【００２６】
以下に、本発明の山留壁構築工法の実施形態について、図１を用いて詳細に説明する。図１に示す実施形態では、柱列式ソイルセメント地中連続壁の施工機械を使用して、通常山留壁と非硬化性山留壁を構築している。
【００２７】
まず、図１（１）に示すように、柱列式ソイルセメント地中連続壁施工機械の先端部より、膨潤高吸水性ポリマーを添加しつつ掘削土と混合・撹拌をし、山留壁の底部までの掘削を行い、掘削土と膨潤高吸水性ポリマーの混合土を作る。
【００２８】
本発明で用いる膨潤高吸水性ポリマーは、架橋構造を持つ親水性のポリマーで、自重の１００倍以上の吸水性を有し、圧力をかけても離水しにくいものであり、ＪＩＳ  Ｋ  ７２２３やＪＩＳ  Ｋ  ７２２４で定義づけられるものである。
【００２９】
このような膨潤高吸水性ポリマーとしては、例えば、合成ポリマー系、デンプン系及びセルロース系の高吸水性ポリマーを挙げることができる。これらの中でも、合成ポリマー系の高吸水性ポリマーが好ましく、特に性能とコストの両面からアクリル酸ナトリウム高吸水性ポリマーを好適に用いることができる。
【００３０】
アクリル酸ナトリウム高吸水性ポリマーは、軽度に架橋した３次元網目構造を持った乾燥ゲルで、水を吸収するとカルボキシル基がゲル中にナトリウムイオンを解離し、脱イオン水なら自重の１００〜１０００倍にも達する膨潤度を生み出すことが知られている。解離はゲルがおかれるｐＨや塩濃度等の条件に依存するため、条件に応じてその他の膨潤高吸水性ポリマーを適宜選択して併用することもできる。
【００３１】
次に、図１（２）に示すように、掘削機を引上げながら山留壁の構築を行う。ここで、非硬化性山留壁（壁の最深部と施工深度Ａの間）においては、膨潤高吸水性ポリマーを添加し、あるいは何も添加せずに、混合・撹拌をしながら施工深度Ａまで引上げる。そして施工深度Ａに達したところで、固化材であるセメントミルクを混合土に添加しつつ地表面まで引上げる。
【００３２】
即ち、掘削土と膨潤高吸水性ポリマーのみの混合土からなる非硬化性山留壁を構築し、その上部に、掘削土と膨潤高吸水性ポリマーの混合土にセメントミルクを添加し、混合・撹拌した混合体からなるソイルセメントによる通常山留壁を構築する。
【００３３】
非硬化性山留壁の構築では、掘削土に膨潤高吸水ポリマーを混合しつつ掘削すると、膨潤高吸水ポリマーがベアリング作用を呈し、混合土は流動性を有するが、掘削を終了し静置状態になると、強度の小さな膨潤高吸水性ポリマーは土粒子の間隙に収まり、土粒子の間隙を間詰めした状態で安定する。
【００３４】
間詰めに必要な膨潤高吸水ポリマーの量は、掘削土の間隙の６０〜１４０％程度であり、経済性等を考慮した場合、膨潤高吸水ポリマーの使用量は掘削土の間隙の１２０％程度とするのが望ましい。
【００３５】
なお、非硬化性山留壁を構築する砂質土や砂礫土の場合、間隙率は４０〜６０％程度である。この間隙率は、工事に先立って行う地盤調査により容易に計測することができる。
【００３６】
また、掘削時において施工性を良くするための膨潤高吸水性ポリマーの添加量は、掘削土の間隙の４０％以上が必要である。また、混合土の流動性をさらに増加させるためには、膨潤高吸水性ポリマーの添加率を増加させることにより容易に流動性を増加させることができる。
【００３７】
なお、静置状態において混合土は静止土圧を受け、過剰な水は混合土中から周辺の地中に侵出し、最終的には掘削土と膨潤高吸水性ポリマーの混合土となる。
【００３８】
本発明で使用するのに適した膨潤高吸水性ポリマーの粒度分布は最大径から微小で、かつ粘性を呈するまでの、いわゆる粒度分布が良いものが望ましい。これは最大粒径は掘削土の土粒子の間隙を間詰めするために間隙径より大径のものが望ましく、さらに土粒子と膨潤高吸水性ポリマーの間隙からの透水を減少させるためには、より小さな粒径で、かつ粘性を呈する物性を持った膨潤高吸水性ポリマーを混合したものが望ましいためである。
【００３９】
非硬化性山留壁の構築が完了した後、その上部（地表面から施工深度Ａ）に通常山留壁を構築するのに際し、掘削土と膨潤高吸水性ポリマーの混合土にセメントミルクを混合すると、膨潤高吸水性ポリマーはセメントの高アルカリ性とカルシウムイオンにより水を放出し体積が減少するため、所定の強度を得ることができる。
【００４０】
このようにして、地上まで掘削機を引上げながら通常山留壁を構築した後、さらに、通常山留壁の強度を補強するために、図１（３）に示すように、通常山留壁の中に芯材を挿入する。これにより、本発明の非硬化性山留壁と通常山留壁の構成による山留壁を完成させることができる。
【００４１】
なお、本発明では図１の（１）に示す掘削時において、上記のように膨潤高吸水性ポリマーを添加しつつ掘削土と混合・撹拌をすることなく、まず、膨潤高吸水性ポリマーを添加せずに山留壁の底部まで掘削を行い、図１（２）に示す掘削機の引上げ時に膨潤高吸水性ポリマーを添加しつつ掘削土と混合・撹拌を行いながら、施工深度Ａまで引上げて非硬化性山留壁の構築を行うこともできる。
【００４２】
この場合の膨潤高吸水性ポリマーの添加量、粒度分布は、上記の膨潤高吸水性ポリマーを添加しつつ掘削土と混合・撹拌をする場合と同様の条件である。
【００４３】
施工深度Ａまで非硬化性山留壁の構築が完了した後は、その上部（地表面から施工深度Ａ）にセメントミルクを添加しつつ混合・撹拌を行いながら引上げて、通常山留壁を構築する。
【００４４】
図１（３）に示す通常山留壁の中に芯材を挿入する工程は、上記の膨潤高吸水性ポリマーを添加しつつ掘削土と混合・撹拌をする場合と同様である。
【００４５】
図１（１）〜（３）の工程により構築させた山留壁について、非硬化性山留壁の止水性を低下させて透水性を回復させるためには、図１（４）に示すように、ソイルセメント地下連続壁の施工と同時期に電解質放出のための有孔管を埋設しておき、この有孔管から電解質を放出させることにより、膨潤高吸水性ポリマーが吸水した水を放出して体積を収縮させることができる。そして、これにより土粒子間に空隙が生じ、非硬化性山留壁の透水性を回復させることが可能となる。
【００４６】
本発明で用いられる電解質としては、膨潤高吸水性ポリマーに吸水させた水を放出させることができる一価又は二価の電解質を用いることができる。
【００４７】
このような一価又は二価の電解質としては、毒性を有さず、地下水又は土壌中に残留しても公害等の原因とならない一般に公知のものであれば特に制限なく用いることができる。一価の電解質としては、例えば、塩化ナトリウム、硫酸ナトリウム等の無機塩類や、水酸化カリウム、水酸化ナトリウム等の無機水酸化物類、クエン酸等が挙げられる。
【００４８】
また、二価の電解質としては、例えば、塩化カルシウム、硫酸アンモニウム等が挙げられる。これらの中でも、安全性、入手容易性、コスト等の観点から特に塩化カルシウムを好適に用いることができる。
【００４９】
前記電解質は、水溶液として膨潤高吸水性ポリマーに作用させるものであり、電解質の水溶液濃度は使用する膨潤高吸水性ポリマー及びその吸水量、また使用する電解質の種類に応じて適宜設定することができるが、通常０．５〜１０％、好ましくは１〜３％の範囲の電解質水溶液を用いることができる。
【００５０】
また、非硬化性山留壁の透水性は、膨潤高吸水性ポリマーの吸水量と電解質濃度を調整することにより適宜設定することができる。
【００５１】
膨潤高吸水性ポリマーとしての、アクリル酸ナトリウム高吸水性ポリマー（三洋化成工業社製、商品名：サンフレッシュＳＴ−５００Ｄ、ＳＴ−５００ＭＰＳＡ）の吸水量と各電解質濃度の関係を図２に示す。これによれば、例えば、電解質として塩化カルシウムを用いた場合、アクリル酸ナトリウム高吸水性ポリマーの体積は容易に１／４０に減少することがわかる。
【００５２】
以上、実施形態に基づき本発明を説明したが、本発明は上記の実施形態に何ら限定されるものではなく、その要旨を逸脱しない範囲内において各種の変更が可能である。
【００５３】
例えば、図１（２）に示した地表面から深度Ａまでの通常山留壁の構築は、従来公知のソイルセメント地中連続壁の施工法により施工したり、また、本発明者らによる気泡を使用した山留壁の施工法（例えば特許文献１、２）により施工することもできる。
【００５４】
また、図１（４）に示した電解質放出のための有孔管を埋設せず、地下水流の上流側にボーリングなどにより削孔し、この孔を利用して地下水流の上流側から電解質を添加することにより、膨潤高吸水性ポリマーに電解質を作用させる方法や、ジェットグラウト施工機等を用いて圧力により電解質を非硬化性山留壁に加え、強制的に混合・撹拌することにより添加することもできる。
【００５５】
なお、上記実施形態では、柱列式ソイルセメント地中連続壁施工機械を使用して柱列式施工法で行うことを前提として説明したが、本発明の山留壁は、等厚式施工機械を使用して等厚式施工法で行うこともできる。
【００５６】
この場合には、図４に示すように、等厚式施工機械の吐出口から膨潤高吸水性ポリマーを吐出しながら切削・混合を行い、非硬化性山留壁を構築し、その後、施工深度Ａの深さまで混合・撹拌のできる等厚式施工機械を用いて、セメントミルクを添加しながら混合・撹拌し、通常山留壁を構築して、本発明の非硬化性山留壁と通常山留壁の構成による山留壁を完成させることができる。
【実施例】
【００５７】
（実施例１）
以下に、本発明の非硬化性山留壁の効果、即ち透水性の大きい砂層や砂礫層に膨潤高吸水性ポリマーを添加し混合した混合土の透水係数は小さくなること、及びその層に電解質を溶解した水を加えることにより、容易に透水性が回復することを確認するために行った室内での透水試験と屋外での透水試験について詳述する。
【００５８】
まず、室内の透水試験で用いた材料は、試料土として珪砂１号、硅砂３号、硅砂４号、硅砂６号を、膨潤高吸水性ポリマーとしてアクリル酸ナトリウム高吸水性ポリマー（三洋化成工業社製、商品名：サンフレッシュＳＴ−５００Ｄ及びＳＴ−５００ＭＰＳＡ）を、電解質として塩化カルシウムを使用した。
【００５９】
アクリル酸ナトリウム高吸水性ポリマー（三洋化成工業社製、商品名：サンフレッシュＳＴ−５００Ｄ、ＳＴ−５００ＭＰＳＡ）の物性値を表１に、透水試験の実施条件を表２に示す。
【００６０】
【表１】
2013224572.tif 000003
【００６１】
【表２】
2013224572.tif 000004
【００６２】
表２に示す透水試験用の試料１〜５の試料状態１〜３は、以下の状態とした。
試料状態１：硅砂のみの状態
試料状態２：硅砂に膨潤高吸水性ポリマーを混合した状態
試料状態３：状態２に塩化カルシウムの１％水溶液を通水させた状態
膨潤高吸水性ポリマーはアクリル酸ナトリウム高吸水性ポリマーに３５０倍の水を加え膨潤させた状態を膨潤高吸水性ポリマーとした。膨潤高吸水性ポリマーは珪砂の間隙の１００％を使用した。
【００６３】
そして、各々の試料状態１〜３の試料について透水試験を行った。透水試験は、土質工学会基準「土の透水試験方法：ＪＳＦ３１１−１９９０」に規定された試験装置、試験方法に準拠して行い、それぞれの透水係数を計測した。試験結果を表３及び図５に示す。
【００６４】
【表３】
2013224572.tif 000005
【００６５】
表３及び図５の透水試験の結果によると、試料１の礫土である珪砂１号のみの試料状態１の透水係数は２．２ｃｍ／ｓであり、ＳＴ−５００Ｄの膨潤高吸水性ポリマーを混合した試料状態２では、透水係数は６．５×１０−２ｃｍ／ｓと低下する。さらに、これに塩化カルシウム１％水溶液を通過させると、透水係数は１．５ｃｍ／ｓとなり、珪砂１号のみの透水係数にほぼ等しくなり、透水係数が回復したことがわかる。
【００６６】
珪砂１号に膨潤高吸水性ポリマーを添加すると透水係数が低下する理由は、珪砂の間隙を膨潤高吸水性ポリマーが充填し、通水する間隙が小さくなることに起因すると考えられる。さらに塩化カルシウムを作用させると、膨潤高吸水性ポリマーは水を放出し、体積が減少し、ほぼ元通りの間隙ができ、透水係数が回復するものと考えられる。
【００６７】
次に、試料２では、ＳＴ−５００ＤとＳＴ−５００ＭＰＳＡを等量で混合し、粒度分布を良くした膨潤高吸水性ポリマーを使用した。これによると、膨潤高吸水性ポリマー混合土の試料状態２は７．５×１０−５ｃｍ／ｓとなり、ＳＴ−５００Ｄのみを使用した試料１の透水係数６．５×１０−２ｃｍ／ｓに比べて大きく低下しており、充分な止水性を有することが確認された。
【００６８】
さらに、塩化カルシウムを通過させると０．９６ｃｍ／ｓとなり、ほぼ珪砂１号単体の透水係数に等しく、充分に透水性が回復したことが確認された。
【００６９】
同様に、硅砂３号、硅砂４号、珪砂６号を使用した試料３、４、５においても、膨潤高吸水性ポリマーとしてＳＴ−５００ＤとＳＴ−５００ＳＭＰＡを等量で混合した膨潤高吸水性ポリマーを使用すると、透水係数は珪砂のみに比較し透水係数は１／１０００低下し、充分な止水性を呈し、塩化カルシウムを作用させると、珪砂のみとほぼ等しくなるまで透水係数が回復することが確認された。
【００７０】
次に、現地における非硬化性山留壁の効果を確認するために、単軸の柱列式ソイルセメント地中連続壁施工機を使用して以下の試験を行った。
【００７１】
試験地質は、地表から１．０ｍが凝灰質粘土層であり、その下部が砂層である。膨潤高吸水性ポリマーはＳＴ−５００ＤとＳＴ−５００ＭＰＳＡを等量混合し、これに水３５０倍を加えたものとした。砂層の間隙率は４８％であった。
【００７２】
地表から６．０ｍまで掘削土１ｍ３当たり膨潤高吸水性ポリマー４５０Ｌ、水５０Ｌを加えつつ掘削を行い、掘削土と膨潤高吸水性ポリマーの混合土を作った。６．０ｍまでの掘削を終え、次に掘削底から２．５ｍまでは何も加えず混合・撹拌をしながら掘削機を引上げ、２．５ｍから地表までは水セメント比８０％のセメントミルクを混合土１ｍ３当たり５４０Ｌ添加しつつ、混合土と混合・撹拌しつつ引上げた。
【００７３】
１週間後に、改良体の中心部に内径７．８ｃｍの有孔塩ビ管を６．０ｍまで挿入し、塩化カルシウム１％水溶液を放出させて透水試験を行った。これらの結果を表４に示す。
【００７４】
【表４】
2013224572.tif 000006
【００７５】
表４に示す結果によると、原地盤での砂層の透水係数は１．７×１０−２ｃｍ／ｓであるが、膨潤高吸水性ポリマーの混合土（非硬化性山留壁）の透水係数は７．２×１０−５ｃｍ／ｓとなり、さらに塩化カルシウムを透過させると１．３×１０−２ｃｍ／ｓとほぼ原地盤の透水係数に等しくなり、透水係数が回復したことが確認された。
（実施例２）
次に、掘削時における膨潤高吸水性ポリマーの添加による流動性の向上効果、即ち掘削時において、掘削抵抗の大きな砂層においても膨潤高吸水性ポリマーを添加することにより流動性が良好となり、さらに芯材の挿入が可能となることを調べた。
【００７６】
まず、室内試験で用いた材料は、試料土として硅砂４号を、膨潤高吸水性ポリマーはアクリル酸ナトリウム高吸水性ポリマー（三洋化成工業社製、商品名：サンフレッシュＳＴ−５００Ｄ及びＳＴ−５００ＭＰＳＡ）を使用した。硅砂５号に加水し含水比１５％と２０％の状態とし、これを試料土とした。なお、試料土の間隙率の計測結果は４８．１％であった。膨潤高吸水性ポリマーはサンフレッシュＳＴ−５００Ｄ及びＳＴ−５００ＭＰＳＡを等重量混合し、これに３５０倍の水を吸収させたものとした。
【００７７】
２種類の試料土に各々、膨潤高吸水性ポリマーを試料土の間隙の３３％〜１４０％の範囲で添加し、膨潤高吸水性ポリマー添加率と流動性の関係を求めた。流動性の指標としてテーブルフロー値（ＴＦ値）を使用した。これらの関係を図６に示す。これによると膨潤高吸水性ポリマーの添加率が大きくなるにつれ流動性が増加することがわかる。
【００７８】
施工性および芯材の挿入性を考慮すると、ＴＦ値は１５０ｍｍ以上、望ましくは１７０ｍｍ以上を確保する必要がある。図６の結果からＴＦ値１５０ｍｍを得るには、膨潤高吸水性ポリマーの添加率は４０％、１７０ｍｍを得るには５０％が必要であることが確認された。
（実施例３）
次に、掘削時における膨潤高吸水性ポリマーの添加によるソイルセメントの強度への影響を調べた。即ち、掘削土と膨潤高吸水性ポリマーの混合体にセメントミルクを加えると、膨潤高吸水性ポリマーは水を放出し、一軸圧縮強度が低下することが予想されるため、この影響を調べた。
【００７９】
室内試験で用いた材料には、硅砂４号と膨潤高吸水性ポリマーとしてアクリル酸ナトリウム高吸水性ポリマー（三洋化成工業社製、商品名：サンフレッシュＳＴ−５００Ｄ及びＳＴ−５００ＭＰＳＡ）を使用した。試料土として、硅砂５号に加水し含水比２０％の状態とした。膨潤高吸水性ポリマーはサンフレッシュＳＴ−５００Ｄ及びＳＴ−５００ＭＰＳＡを等重量混合し、これに３５０倍の水を吸収させたものとした。試料土に各々、膨潤高吸水性ポリマーを試料土の間隙の３３％〜１４０％の範囲で添加した。固化材として、高炉セメントＢ種を使用し、水セメント比６０％に相当する水を加え、これをセメントミルクとした。固化材の添加量は掘削土１ｍ３当たり２００ｋｇとした。
【００８０】
膨潤高吸水性ポリマー添加率と一軸圧縮強度の関係を図７に示す。図７から、膨潤高吸水性ポリマーの添加率が高くなるにつれ一軸圧縮強度は低下する傾向が確認できる。実際の現場でのソイルセメント地中連続壁の設計強度は５００ｋＮ／ｍ２であり、安全率を３とすると、配合強度は１５００ｋＮ／ｍ２となり、膨潤高吸水性ポリマーの添加率は約１２０％以下では問題は生じないことがわかる。膨潤高吸水性ポリマーの添加率を１４０％とする時は、固化材の添加量を増加させることにより容易に対応することができるので、膨潤高吸水性ポリマーを添加することにより一軸圧縮強度が極度に低下し、健全なソイルセメント地中連続壁の構築を妨げられることはないことがわかる。
【図１】
2013224572.tif 000007
【図２】
2013224572.tif 000008
【図３】
2013224572.tif 000009
【図４】
2013224572.tif 000010
【図５】
2013224572.tif 000011
【図６】
2013224572.tif 000012
【図７】
2013224572.tif 000013